Brevet FR3072957A1 (20190503)

REVENDICATIONS1. Matériau comprenant un substrat transparent revêtu sur une face d'un empilement de couches minces comportant successivement à partir de ladite face une alternance de trois couches métalliques fonctionnelles à base d'argent dénommées en partant du substrat première, deuxième et troisième couches fonctionnelles, respectivement Ag1, Ag2 et Ag3 , et de quatre revêtements diélectriques dénommés en partant du substrat M1, M2, M3 et M4, d'épaisseurs optiques respectivement Eo1, Eo2, Eo3, Eo4, chaque revêtement diélectrique comportant une couche diélectrique ou un ensemble diélectrique de couches, de manière que chaque couche métallique fonctionnelle soit disposée entre deux revêtements diélectriques, ledit matériau étant caractérisé en ce que : - l'épaisseur géométrique de la seconde couche fonctionnelle Ag2 est inférieure à l'épaisseur de la première couche fonctionnelle Agi, - l'épaisseur géométrique de la seconde couche fonctionnelle Ag2 est inférieure à l'épaisseur de la troisième couche fonctionnelle Ag3, - le revêtement diélectrique M2 présente une épaisseur optique Eo2 inférieure aux épaisseurs optiques Eo1, Eo3, Eo4 respectivement des revêtements diélectriques M1, M3 et M4.\n<CLM>\1\tMatériau selon la revendication 1 caractérisé en ce que le revêtement diélectrique M2 présente une épaisseur optique Eo2 comprise entre 40 et 90 nm, de préférence comprise entre 50 et 70 nm.\n<CLM>\1\tMatériau selon l'une des revendications précédentes caractérisé en ce que l'épaisseur géométrique de la deuxième couche fonctionnelle Ag2 est comprise entre 2 et 10 nanomètres.\n<CLM>\1\tMatériau selon l'une des revendications précédentes, caractérisé en ce que l'épaisseur géométrique de la première couche fonctionnelle Ag1 est comprise entre 8 et 20 nanomètres, de préférence entre 10 et 18 nanomètres.\n<CLM>\1\tMatériau selon l'une des revendications précédentes, caractérisé en ce que l'épaisseur géométrique de la troisième couche fonctionnelle Ag3 est comprise entre 8 et 20 nanomètres, de préférence entre 10 et 18 nanomètres.\n<CLM>\1\tMatériau selon l'une des revendications précédentes, caractérisé en ce que l'épaisseur géométrique cumulée des couches fonctionnelles Ag1, Ag2 et Ag3 est - 21 - comprise entre 25 et 50 nanomètres, de préférence est comprise entre 30 et 40 nanomètres.\n<CLM>\1\tMatériau selon l'une des revendications précédentes, caractérisé en ce que 5 le revêtement diélectrique M3 présente une épaisseur optique Eo3 supérieure aux épaisseurs optiques Eo1 et Eo4 respectivement des revêtements diélectriques M1 et M4.\n<CLM>\1\tMatériau selon l'une des revendications précédentes, caractérisé en ce que 10 Eo2\n<CLM>\1\tMatériau selon l'une des revendications précédentes, caractérisé en ce que Eo3 > 1,5 Eo2, de préférence en ce que Eo3 > 2 Eo2 et de manière très préférée en ce que Eo3 > 2,5 Eo2. 15\n<CLM>\1\tMatériau selon l'une des revendications précédentes, caractérisé en ce que Eo3 > 1,5 Eo4 et de préférence en ce que Eo3 > 2 Eo4.\n<CLM>\1\tMatériau selon l'une des revendications précédentes, caractérisé en ce que 20 Eo3 > 1,5 Eo1.\n<CLM>\1\tMatériau selon l'une des revendications précédentes, caractérisé en ce que : - Eo1 est compris entre 75 et 120 nm, 25 - Eo2 est compris entre 50 et 70 nm, - Eo3 est comprise entre 130 et 190 nm et - Eo4 est compris entre 70 et 110 nm.\n<CLM>\1\tMatériau selon l'une des revendications précédentes, caractérisé en ce 30 que le rapport de l'épaisseur de la première couche fonctionnelle Ag1 sur l'épaisseur de la deuxième couche fonctionnelle Ag2 est supérieur à 1,3 et/ou le rapport de l'épaisseur de la troisième couche fonctionnelle Ag3 sur l'épaisseur de la seconde couche fonctionnelle Ag2 est supérieur à 1,3. 35\n<CLM>\1\tMatériau selon l'une des revendications précédentes, caractérisé en ce que l'épaisseur de la troisième couche fonctionnelle Ag3 est supérieure à l'épaisseur de la première couche fonctionnelle Ag1 . -22-\n<CLM>\1\tMatériau selon l'une quelconque des revendications précédentes, caractérisé en ce que l'empilement comprend en outre au moins une couche de blocage située au contact d'une couche métallique fonctionnelle, et de préférence en ce que chaque couche fonctionnelle est au contact d'une couche de blocage situées 5 au-dessus d'elle.\n<CLM>\1\tMatériau selon l'une quelconque des revendications précédentes caractérisé en ce qu'il comprend un empilement comprenant, en partant du substrat transparent : - un premier revêtement diélectrique M1 comprenant de préférence au moins une 10 couche diélectrique à fonction barrière et une couche diélectrique à fonction stabilisante, - éventuellement une couche de blocage, - une première couche fonctionnelle Ag1 , - éventuellement une couche de blocage, 15 - un deuxième revêtement diélectrique M2 comprenant de préférence au moins un couche diélectrique à fonction stabilisante inférieure, une couche diélectrique à fonction barrière et une couche diélectrique à fonction stabilisante supérieure, - éventuellement une couche de blocage, - une deuxième couche fonctionnelle Ag2, 20 - éventuellement une couche de blocage, - un troisième revêtement diélectrique M3 comprenant de préférence au moins un couche diélectrique à fonction stabilisante inférieure, une couche diélectrique à fonction barrière et une couche diélectrique à fonction stabilisante supérieure, - éventuellement une couche de blocage, 25 - une troisième couche fonctionnelle Ag3, - éventuellement une couche de blocage, - un quatrième revêtement diélectrique M4 comprenant de préférence au moins une couche diélectrique à fonction stabilisante, une couche diélectrique à fonction barrière et éventuellement une couche de protection. 30\n<CLM>\1\tVitrage comprenant au moins un matériau selon l'une quelconque des revendications 1 à\n<CLM>\1\t18. Vitrage selon la revendication 17, caractérisé en qu'il est sous forme de 35 vitrage monolithique, feuilleté ou multiple, en particulier double vitrage ou triple vitrage.